(57)【特許請求の範囲】
【請求項１】
基板と、
前記基板上に形成されたｎ型のクラッド層と、
前記クラッド層上に形成された活性層と、
前記活性層上に形成されたｐ型の超格子クラッド層と、
を有し、前記活性層は、窒化ガリウム系化合物半導体層からなる障壁層及び井戸層を有する窒化ガリウム系発光装置であって、
前記活性層の前記障壁層は、前記ｎ型のクラッド層側に形成された第１障壁層、及び前記井戸層に挟まれた第２障壁層を有し、
前記活性層と前記ｐ型のクラッド層との間にｐ型のキャリアブロック層を有し、
前記第１障壁層、前記第２障壁層及び前記キャリアブロック層はＡｌを含み、
前記キャリアブロック層のバンドギャップＥｇｂ、第２障壁層のバンドギャップＥｇ２、第１障壁層のバンドギャップＥｇ１、クラッド層のバンドギャップＥｇｃは、Ｅｇｂ＞Ｅｇ２＞Ｅｇ１≧Ｅｇｃを満たすことを特徴とする窒化ガリウム系発光装置。
【請求項２】
請求項１記載の装置において、
前記第１障壁層の厚さｄ１及び前記第２障壁層の厚さｄ２は、ｄ１＞ｄ２を満たすことを特徴とする窒化ガリウム系発光装置。
【請求項３】
請求項２記載の装置において、
前記第１障壁層の厚さｄ１は、ｄ１≦５０ｎｍを満たすことを特徴とする窒化ガリウム系発光装置。
【請求項４】
請求項１、２のいずれかに記載の装置において、
前記井戸層の厚さｄ３は、ｄ３≦４ｎｍを満たすことを特徴とする窒化ガリウム系発光装置。
【請求項５】
請求項１〜４のいずれかに記載の装置において、
前記第１障壁層及び前記第２障壁層は、ＡｌｘＩｎｙＧａ１−ｘ−ｙＮ（０≦ｘ≦０．３、０≦ｙ≦０．０５）から構成され、前記井戸層はＡｌａＩｎｂＧａ１−ａ−ｂＮ（０≦ａ≦０．０１、０≦ｂ≦０．１）から構成されることを特徴とする窒化ガリウム系発光装置。
【請求項６】
請求項１〜５のいずれかに記載の装置において、
前記キャリアブロック層は、ＡｌｐＩｎｑ    Ｇａ１−ｐ−ｑＮ（０≦ｐ≦０．５、０≦ｑ≦０．１）から構成されることを特徴とする窒化ガリウム系発光装置。
【請求項７】
請求項１〜６のいずれかに記載の装置において、
前記クラッド層は、ＡｌαＩｎγＧａ１−α−γＮ（０≦α≦０．２、０≦γ≦０．１）とＡｌβＩｎηＧａ１−β−ηＮ（０≦β≦０．０５、０≦η≦０．１）とを積層した超格子構造から構成されることを特徴とする窒化ガリウム系発光装置。
【発明の詳細な説明】
【技術分野】  本発明は、窒化ガリウム系発光装置、特に３８０ｎｍ以下の短波長領域での発光を行う発光ダイオード（ＬＥＤ）や半導体レーザ（ＬＤ）等の発光装置に関する。
【背景技術】  従来より、窒化ガリウム（ＧａＮ）系化合物半導体を用いたＬＥＤやＬＤ等の発光装置が知られている。３８０ｎｍ以下の波長領域での発光や発振は、活性層を構成するＩｎを含むＧａＮ系化合物半導体におけるＩｎ組成比を変化させることでその発光波長が変化し、具体的にはＩｎ組成比を小さくすることで波長が短くなる。
図９及び図１０には、下記の特許文献に示す発光装置（半導体レーザ）の構成が示されている。図９において、（ａ）は発光装置の断面構成であり、（ｂ）はこの断面構成におけるＡｌの組成比を示すものである。この発光装置は、基板２１及びバッファ層２２上に第１導電型層１１、活性層１２、第２導電型層１３とが積層された構造を有している。
第１導電型層１１はコンタクト層２３、クラッド層２５、第１光ガイド層２６を有して構成され、活性層１２は活性層２７から構成され、第２導電型層１３はキャリア閉じ込め層２８、第２光ガイド層２９、クラッド層３０及びコンタクト層３１を有して構成される。第１及び第２光ガイド層２６，２９とで活性層１２（あるいは活性層２７）を挟み込む構造で、第１及び第２光ガイド層とその間の活性層とで導光路を形成する。
図１０には、活性層１２（あるいは活性層２７）近傍における層構造とそのバンドギャップが示されている。活性層１２（２７）は、複数の井戸層１ａ，１ｂと複数の障壁層２ａ，２ｂ，２ｃとが交互に積層された構造を有し、さらに活性層２７内部もしくは活性層近傍にキャリア閉じ込め層２８が形成される。キャリア閉じ込め層２８は、第１導電型層からのキャリアを活性層もしくは井戸層内に閉じ込めるものである。第１導電型層をｎ型、第２導電型層をｐ型とした素子においては、キャリア閉じ込め層２８が電子を活性層内に閉じ込める。ｐ層側にキャリア閉じ込め層２８を設けるのは、窒化物半導体において電子の拡散長がホールの拡散長に比べて長いため、電子の方が活性層をオーバフローしやすいためとしている。
なお、ｎ層側にキャリアの閉じ込め層を設ける場合には、ｐ層側のキャリア閉じ込め層のように活性層・障壁層との間に大きなオフセットを設ける必要がなく、活性層内で最もｎ側に配置されたｎ側障壁層２ａでもってホール閉じ込め層として機能させることができると記載されており、ｎ側障壁層２ａは他の障壁層に比べて膜厚を大きくすることでキャリア閉じ込めの機能を好適に引き出すことができると記載されている。
【特許文献】特開２００３−１１５６４２号公報
【発明の開示】
このように、活性層を障壁層と井戸層とで構成した多重量子井戸（ＭＱＷ）構造とし、ｐ層側に電子を閉じ込めるキャリア閉じ込め層、及びｎ層側にホールを閉じ込めるキャリア閉じ込め層を配置することでキャリア再結合を促すことが可能である。但し、ＧａＮ系化合物半導体を用いた発光装置は近年ますますその用途が拡大しており、特に照明用光源として発光強度の一層の向上が望まれている。
本発明の目的は、紫外光を発光するＧａＮ系化合物半導体を用いた発光装置において、より大きな発光強度を有する発光装置を提供することにある。
本発明は、基板と、前記基板上に形成された第１導電型のクラッド層と、前記クラッド層上に形成された活性層と、前記活性層上に形成された第２導電型のクラッド層とを有し、前記活性層は、窒化ガリウム系化合物半導体層からなる障壁層及び井戸層を有する窒化ガリウム系発光装置であって、前記活性層の前記障壁層は、前記第１導電型のクラッド層側に形成された第１障壁層、及び前記井戸層に挟まれた第２障壁層を有し、前記活性層と前記第２導電型のクラッド層との間に第２導電型のキャリアブロック層を有し、前記キャリアブロック層のバンドギャップＥｇｂ、第２障壁層のバンドギャップＥｇ２、第１障壁層のバンドギャップＥｇ１、クラッド層のバンドギャップＥｇｃは、Ｅｇｂ＞Ｅｇ２＞Ｅｇ１≧Ｅｇｃを満たすことを特徴とする。
本発明においては、キャリアブロック層により第１導電型層側からのキャリアをブロックするとともに、第１障壁層により第２導電型層からのキャリアをブロックする。各層のバンドギャップエネルギの大小関係を上記のように設定することで、より効率的にキャリアを閉じ込め、活性層での再結合を促して発光強度を増大させる。例えば、第１導電型はｎ型、第２導電型はｐ型に設定することができ、第１障壁層はホール閉じ込め層として機能し、キャリアブロック層は電子閉じ込め層として機能する。
本発明によれば、キャリアを効率的に閉じ込め、発光強度を向上することができる。
【図面の簡単な説明】  図１は、実施形態にかかる発光装置の構成図である。
図２は、実施形態のバンドギャップの大きさの説明図である。
図３は、第２障壁層に対する第１障壁層のバンドギャップと発光強度との関係を示す図である。
図４は、クラッド層に対する第１障壁層のバンドギャップと発光強度との関係を示す説明図である。
図５は、第２障壁層に対するｐ型ブロック層のバンドギャップと発光強度との関係を示す図である。
図６は、第１障壁層の膜厚と発光強度との関係を示す図である。
図７は、井戸層の有無と発光強度との関係を示す図である。
図８は、井戸層の膜厚と発光強度との関係を示す図である。
図９は、従来装置の構成図であり、図９（ａ）は発光装置の断面構成図、図９（ｂ）はＡｌ組成比を示す図である。
図１０は、従来装置のバンドギャップエネルギの大きさを示す説明図であり、図１０（ａ）は層構造を示す図、図１０（ｂ）は図１０（ａ）の層構造におけるバンドギャップエネルギの大きさを示す図である。
【発明を実施するための最良の形態】  以下、図面に基づき本発明の実施形態について説明する。
図１には、本実施形態に係るＧａＮ系化合物半導体装置を用いた発光装置の断面構成図が示されている。
発光装置は、サファイア基板１１０上に順次、低温（ＬＴ）ＳｉＮバッファ層１１２、低温（ＬＴ）ＧａＮバッファ層１１４、アンドープＧａＮバッファ層１１６、高温ＳｉＮバッファ層１１８、アンドープＧａＮバッファ層１２０を形成して下地層とし、この下地層の上に、ｎ型コンタクト層１２２、ｎ型超格子クラッド層１２４、ｎ型第１障壁層１２６を含む活性層１２９、ｐ型ブロック層１３２、ｐ型超格子クラッド層１３４、ｐ型コンタクト層１３６を積層する構成である。この構成では、特に光ガイド層は設定していないが、光ガイド層を挿入する場合は、ｎ型超格子クラッド層１２４とｎ型第１障壁層１２６の間にｎ側光ガイド層を、ｐ型ブロック層１３２とｐ型超格子クラッド層１３４の間にｐ側光ガイド層を挿入すればよい。
活性層１２９は、ｎ型第１障壁層１２６の他、ｎ型井戸層１２８とｎ型第２障壁層１３０を交互に積層した多重量子井戸（ＭＱＷ）構造を含む。ｎ型第１障壁層１２６及びｐ型ブロック層１３２は、それぞれキャリア閉じ込め層として機能する。すなわち、ｎ型第１障壁層１２６はｐ型層からのホールを閉じ込める機能を有し、ｐ型ブロック層１３２はｎ型層からの電子を閉じ込める機能を有する。
各層の材料及び厚さは、以下の通りである。
ｎ型コンタクト層１２２：ＳｉドープＧａＮ（２μｍ）
ｎ型超格子クラッド層１２４：Ａｌ０．２Ｇａ０．８Ｎ障壁層（２ｎｍ）／ＧａＮ井戸層（２ｎｍ）を５０層
ｎ型第１障壁層１２６：Ａｌ０．１３Ｇａ０．８７Ｎ（２６ｎｍ）
活性層１２９：Ｉｎ０．０５Ｇａ０．９５Ｎ井戸層１２８（２ｎｍ）／Ａｌ０．１９Ｇａ０．８１Ｎ第２障壁層１３０（１３ｎｍ）を３層
ｐ型ブロック層１３２：ＭｇドープＡｌ０．２７Ｇａ０．７３Ｎ（２５ｎｍ）
ｐ型超格子クラッド層１３４：ＭｇドープＡｌ０．２Ｇａ０．８Ｎ障壁層（２ｎｍ）／ＭｇドープＧａＮ井戸層（２ｎｍ）を３０層
ｐ型コンタクト層１３６：ＭｇドープＧａＮ（２０ｎｍ）
なお、図１には示されていないが、ｎ型コンタクト層１２２にｎ電極、ｐ型コンタクト層１３６にｐ電極を形成することで発光装置として機能する。低温ＳｉＮバッファ層１１２、高温ＳｉＮバッファ層１１８は必須ではなく、形成しなくてもよい。
図１に示される発光装置は、以下のようなプロセスで製造される。すなわち、
（１）ＭＯＣＶＤ装置内のサセプタにサファイアＣ面基板１１０を載置し、１１５０℃で水素雰囲気中において１０分間基板１１０を熱処理する。
（２）次に、５００℃まで降温してアンモニアガスとシランガスを原料ガスとして装置内に供給し、低温ＳｉＮバッファ層１１２を成長させる。
（３）次に、トリメチルガリウム（ＴＭＧ）とアンモニアガスを原料ガスとして装置内に供給し、低温ＧａＮバッファ層１１４を成長させる。
（４）次に、１０７５℃まで昇温してトリメチルガリウム（ＴＭＧ）及びアンモニアガスを原料ガスとして装置内に供給し、アンドープｎ型ＧａＮバッファ層１１６を成長させる。
（５）次に、１０７５℃に維持したまま、アンモニアガスとシランガスを原料ガスとして供給し、高温ＳｉＮバッファ層１１８を薄く成長させる。
（６）次に、１０７５℃に維持したままトリメチルガリウム（ＴＭＧ）及びアンモニアガスを原料ガスとして供給し、アンドープｎ型ＧａＮ層１２０を成長させる。以上の処理で下地層としてのバッファ層が形成される。
（７）次に、１０７５℃でシリコン含有ガスを供給し、Ｓｉドープｎ型ＧａＮコンタクト層１２２を成長させる。
（８）次に、トリメチルアルミニウム（ＴＭＡ）、トリメチルガリウム、アンモニアガス、シランガスを原料ガスとして供給し、ｎ型ＡｌＧａＮ障壁層とｎ型ＧａＮ井戸層とを交互に合計５０層成長させてｎ型超格子クラッド層１２４を成長させる。
（９）次に、８５０℃まで降温してＴＭＧ、ＴＭＡ及びアンモニアガスを原料ガスとして供給し、ｎ型ＡｌＧａＮ第１障壁層１２６を成長させる。
（１０）次に、８５０℃でｎ型ＩｎＧａＮ井戸層１２８とｎ型ＡｌＧａＮ第２障壁層１３０とを交互に合計３層成長させて活性層１２９を成長させる。
（１１）次に、１０２５℃まで昇温してＭｇドープｐ型ＡｌＧａＮブロック層１３２を成長させる。
（１２）次に、同じ１０２５℃でＭｇドープｐ型ＡｌＧａＮ障壁層とＭｇドープｐ型ＧａＮ井戸層を交互に合計３０層成長させてｐ型超格子クラッド層１３４を成長させる。
（１３）最後に、１０２５℃でＭｇドープｐ型ＧａＮコンタクト層１３６を成長させる。
以上のようにして積層構造を形成した後、ＭＯＣＶＤ装置がらウエハーを取り出し、電極を形成する。具体的には、Ｎｉ（１０ｎｍ）、Ａｕ（１０ｎｍ）をウエハー表面に順次真空蒸着し、５％の酸素を含む酸素雰囲気中において５２０℃で熱処理してｐ型透明電極を形成する。次に、全面にフォトレジストを塗布し、エッチングマスクとして用いてｎ型コンタクト層１２２の一部が表面に露出するまでエッチングする。そして、露出したｎ型コンタクト層１２２上にｎ電極を形成する。具体的には、Ｔｉ（５ｎｍ）、Ａｌ（５ｎｍ）を順次真空蒸着し、窒素ガス中において４５０℃で３０分間熱処理してｎ電極を形成する。ｐ型透明電極及びｎ型電極の一部にワイヤボンディング用の金パッドを形成し、基板裏面を研磨してスクライブによりＬＥＤチップを切り出し、マウントしてＬＥＤが得られる。
上記した各層の材料及び厚さは一例であり、具体的には以下のような条件でＬＥＤを作製することができる。
0003863177.tif 000002
ｎ型第１障壁層１２６は、ＡｌＧａＮではなくＡｌｘＩｎｙＧａ１−ｘ−ｙＮで構成することもでき、組成比ｘ及びｙの範囲は０≦ｘ≦０．３、０≦ｙ≦０．０５である。表では、これらの条件をＡｌ≦０．３、Ｉｎ≦０．０５として示されている。
また、活性層１２９のｎ型井戸層１２８及びｎ型第２障壁層１３０は、それぞれＡｌｘＩｎｙＧａ１−ｘ−ｙＮで構成することもでき、それぞれ井戸層１２８は０≦ｘ≦０．０１、０≦ｙ≦０．１、ｎ型第２障壁層１３０は０≦ｘ≦０．３、０≦ｙ≦０．０５である。表では、これらをｎ型井戸層１２８はＡｌ≦０．０１、Ｉｎ≦０．１、ｎ型第２障壁層１３０はＡｌ≦０．３、Ｉｎ≦０．０５として示されている。ｎ型第１障壁層１２６、ｎ型井戸層１２８、ｎ型第２障壁層１３０、ｐ型ブロック層１３２、超格子クラッド層１２４及び１３４の材料についてまとめると以下のようになる。
ｎ型第１障壁層１２６及びｎ型第２障壁層１３０：ＡｌｘＩｎｙＧａ１−ｘ−ｙＮ（但し、０≦ｘ≦０．３、０≦ｙ≦０．０５）
ｎ型井戸層１２８：ＡｌａＩｎｂＧａ１−ａ−ｂＮ（但し、０≦ａ≦０．０１、０≦ｂ≦０．１）
ｐ型キャリアブロック層：ＡｌｐＩｎｑＧａ１−ｐ−ｑＮ（但し、０≦ｐ≦０．５、０≦ｑ≦０．１）
超格子クラッド層（障壁層）：ＡｌαＩｎγＧａ１−α−γＮ（但し、０≦α≦０．２、０≦γ≦０．１）
超格子クラッド層（井戸層）：ＡｌβＩｎηＧａ１−β−ηＮ（但し、０≦β≦０．０５、０≦η≦０．１）
図１に示される構成が図９及び図１０に示される従来装置と異なる点は、ｎ型超格子クラッド層１２４、ｐ型超格子クラッド層１３４、ｐ型ブロック層１３２、ｎ型第２障壁層１３０、及びｎ型第１障壁層１２６の組成比を制御することでこれらのバンドギャップエネルギが所定の関係を満たすように設定した点にある。具体的には、ｐ型ブロック層１３２のバンドギャップエネルギをＥｇｂ、活性層１２９におけるｎ型第２障壁層１３０のバンドギャップエネルギをＥｇ２、ｎ型第１障壁層１２６のバンドギャップエネルギをＥｇ１、ｎ型クラッド層１２４及びｐ型クラッド層１３４のバンドギャップエネルギをＥｇｃとした場合に、Ｅｇｂ＞Ｅｇ２＞Ｅｇ１≧Ｅｇｃを満たすことにある。
図２には、各層のバンドギャップエネルギの大小関係が示されている。ｎ型クラッド層１２４及びｐ型クラッド層１３４は超格子構造であり、これらの実効バンドギャップエネルギをＥｇｃとすると、ｐ型ブロック層１３２のバンドギャップＥｇｂはキャリアである電子を閉じ込めるためＥｇｃ、Ｅｇ２より大きくなる。すなわち、Ｅｇｂ＞Ｅｇ２である。なお、Ｅｇ１とＥｇ２の大小関係については、上記した特許文献に示されるように活性層・障壁層との間にバンドオフセットを設ける必要はなく、Ｅｇ２＝Ｅｇ１とすることも可能であるが、後述するように、本願出願人は種々の実験の結果、Ｅｇ１＜Ｅｇ２とすることにより発光強度がより増大することを見出している。
図３には、ｎ型第２障壁層１３０のバンドギャップエネルギＥｇ２を１とし、ｎ型第１障壁層１２６のバンドギャップエネルギＥｇ１を変化させたときの発光強度の変化が示されている。発光強度は、作製したＬＥＤデバイスを積分球の中にいれ、電流を注入してデバイスから射出した全光出力を測定し比較している。発光波長は３７０ｎｍ付近である。図において、横軸はＥｇ１／Ｅｇ２であり、縦軸はエレクトロルミネッセンス強度（相対強度）である。ｎ型第１障壁層１２６のバンドギャップエネルギＥｇ１を変化させるには、トリメチルアルミニウム（ＴＭＡ）の供給量を変えてＡｌｘＧａ１−ｘＮのＡｌ組成比ｘを変化させることで実現させている。ＴＭＡの供給量を増大させてＡｌ組成比ｘを増大させるほど、バンドギャップエネルギは増大する。Ｅｇ１以外のバンドギャップエネルギ、例えばＥｇｃやＥｇｂは一定値としている。図からわかるように、Ｅｇ１とＥｇ２が等しい（Ｅｇ１／Ｅｇ２＝１）場合の発光強度が０．０８であるのに対し、Ｅｇ１の方がＥｇ２よりも小さいＥｇ１／Ｅｇ２＝０．９６の場合には発光強度は０．１８近傍まで増大する。このことから、Ｅｇ２＞Ｅｇ１とすることで発光強度が増大することがわかる。
なお、図３においてＥｇ１をより小さくし、Ｅｇ１／Ｅｇ２＝０．９２となった場合に発光強度が０．０７と逆に小さくなっているのは、Ｅｇ１がｎ型超格子クラッド層１２４の実効バンドギャップＥｇｃより小さくなってホール閉じ込め効果が減じたためである。図４には、ｎ型クラッド層１２６及びｐ型クラッド層１３４の実効バンドギャップＥｇｃを１とし、ｎ型第１障壁層１２６のバンドギャップＥｇ１を変化させたときの発光強度の変化が示されている。ｎ型第１障壁層１２６のバンドギャップエネルギは、図３の場合と同様に第１障壁層を構成するＡｌｘＧａ１−ｘＮにおけるＡｌ組成比ｘを変化させることで変化させている。図からわかるように、Ｅｇ１とＥｇｃとが等しく、Ｅｇ１／Ｅｇｃ＝１の場合の発光強度０．１６に対し、Ｅｇ１／Ｅｇｃ＝１．３のときに発光強度０．１８まで増大し、Ｅｇ１／Ｅｇｃ＝０．６のときに発光強度０．０７と逆に低下しており、発光強度増大のためにはＥｇ１≧Ｅｇｃが必要であることがわかる。
なお、図において、Ｅｇ１をより大きくし、Ｅｇ１／Ｅｇｃ＝１．９の場合に発光強度０．０８と低下しているのは、Ｅｇ１を大きく設定しすぎるとＥｇ１＞Ｅｇ２となってしまうためである。
図５には、ｎ型第２障壁層１３０のバンドギャップエネルギＥｇ２を１とし、ｐ型ブロック層１３２のバンドギャップエネルギＥｇｂを変化させたときの発光強度の変化が示されている。ｐ型ブロック層１３２のバンドギャップエネルギＥｇｂが増大するほど発光強度は単調増加する。これは、Ｅｇｂが増大するほど電子閉じ込め効果が大きくなるためである。
以上の結果より、図２に示されるように、Ｅｇｂ＞Ｅｇ２＞Ｅｇ１≧Ｅｇｃとすることで、従来装置よりも発光強度を増大できることがわかる。
一方、ｎ型第１障壁層１２６の厚さについては、上記の特許文献においても他の障壁層に比べて厚く形成することが記載されている。しかしながら、ｎ型第１障壁層１２６をアンドープＡｌＧａＮあるいはアンドープＡｌＩｎＧａＮで構成する場合、この層が抵抗層として機能するためあまりに厚く形成すると逆に発光強度が低下することになる。
図６には、ｎ型第２障壁層１３０の厚さを１３ｎｍに固定し、ｎ型第１障壁層１２６の厚さを変化させたときの発光強度の変化が示されている。ｎ型第１障壁層１２６の厚さが増大するほど発光強度は増大し、厚さが２５ｎｍ近傍で発光強度０．１８が得られる。しかしながら、それ以上に厚く形成すると、発光強度は逆に低下していく。したがって、ｎ型第１障壁層１２６の厚さをｄ１、ｎ型第２障壁層１３０の厚さをｄ２とした場合に、ｄ１＞ｄ２であることが必要であり、但し、ｄ１の上限は５０ｎｍ程度以下に抑えることが必要である。
本実施形態では、ｎ型第１障壁層１２６の上にｎ型井戸層１２８及びｎ型第２障壁層１３０を積層しており、ｎ型第１障壁層１２６とｎ型第２障壁層１３０との間にもｎ型井戸層１２８が形成されている。この井戸層の存在も発光強度向上の観点から好適なものである。図７には、ｎ型第１障壁層１２６とｎ型第２障壁層１３０との間に井戸層を形成する場合と形成しない場合の発光強度の変化が示されている。井戸層を形成しない場合の発光強度０．１６に対し、井戸層を形成した場合には発光強度が０．２まで増大している。
さらに、本実施形態では、活性層１２９をｎ型第１障壁層１２６、ｎ型井戸層１２８、ｎ型第２障壁層１３０のＭＱＷから構成しているが、ｎ型井戸層１２８の厚さもできるだけ薄く形成して量子効果を顕著に顕在化させることが好適である。図８には、ｎ型第２障壁層１３０の厚さを一定とし、ｎ型井戸層１２８の厚さを変化させたときの発光強度の変化が示されている。ｎ型井戸層１２８は薄いほど発光強度は増大する。したがって、井戸層１２８は５ｎｍ以下、より好適には４ｎｍ以下とするのがよい。
【図１】
0003863177.tif 000003
【図２】
0003863177.tif 000004
【図３】
0003863177.tif 000005
【図４】
0003863177.tif 000006
【図５】
0003863177.tif 000007
【図６】
0003863177.tif 000008
【図７】
0003863177.tif 000009
【図８】
0003863177.tif 000010
【図９】
0003863177.tif 000011
【図１０】
0003863177.tif 000012